(57)【要約】【課題】より均一に色材を分散させた状態で光学フィルムを形成することができる光学フィルム形成用液組成物、特に、色材として発色材の１種であるフォトクロミック材料を含む光学フィルムの形成に適用した場合には、発色・退色の応答性に優れた光学フィルムを形成することができる光学フィルム形成用液組成物を提供すること。【解決手段】本発明の光学フィルム形成用液組成物は、色材を含有する光学層２３（光学フィルム）の形成に用いられるものであり、水と、水溶性樹脂と、界面活性剤と、色材と、グリコール類とを含有する。【選択図】図３
2019003103.tif 000002
【特許請求の範囲】
【請求項１】
色材を含有する光学フィルムの形成に用いられる光学フィルム形成用液組成物であって、
水と、水溶性樹脂と、界面活性剤と、前記色材と、グリコール類とを含有することを特徴とする光学フィルム形成用液組成物。
【請求項２】
前記水と、前記界面活性剤と、前記色材とを含むミセルを有するエマルジョンである請求項１に記載の光学フィルム形成用液組成物。
【請求項３】
前記ミセルは、そのサイズが３０ｎｍ以上３００μｍ以下である請求項２に記載の光学フィルム形成用液組成物。
【請求項４】
前記水は、その含有量が３５ｗｔ％以上８５ｗｔ％以下である請求項１ないし３のいずれか１項に記載の光学フィルム形成用液組成物。
【請求項５】
前記水溶性樹脂は、その含有量が５ｗｔ％以上５０ｗｔ％以下である請求項１ないし４のいずれか１項に記載の光学フィルム形成用液組成物。
【請求項６】
前記界面活性剤は、その含有量が２ｗｔ％以上２０ｗｔ％以下である請求項１ないし５のいずれか１項に記載の光学フィルム形成用液組成物。
【請求項７】
前記色材は、その含有量が０．０１ｗｔ％以上５ｗｔ％以下である請求項１ないし６のいずれか１項に記載の光学フィルム形成用液組成物。
【請求項８】
前記グリコール類は、その含有量が３ｗｔ％以上３０ｗｔ％以下である請求項１ないし７のいずれか１項に記載の光学フィルム形成用液組成物。
【請求項９】
前記水溶性樹脂は、ポリビニルアルコールである請求項１ないし８のいずれか１項に記載の光学フィルム形成用液組成物。
【請求項１０】
前記色材は、発色材として含まれるフォトクロミック材料である請求項１ないし９のいずれか１項に記載の光学フィルム形成用液組成物。
【発明の詳細な説明】
【技術分野】
【０００１】
本発明は、色材を含む光学フィルムを形成するために用いられる光学フィルム形成用液組成物に関する。
【背景技術】
【０００２】
サングラス用レンズ等に用いられる光学レンズとして、色材を含む光学フィルムを備えるものが広く知られている。
【０００３】
この光学フィルムでは、紫外線遮蔽性、可視光透過性等の光学特性を、光学フィルムにおいて（特に、その面方向において）、より均質なものとするために、光学フィルムにおいてより均一に色材が分散されていることが求められる。そのため、より均一に色材を分散させた状態で光学フィルムを形成することができる光学フィルム形成用液組成物の開発が求められている。
【０００４】
また、近年、色材として発色材の１種であるフォトクロミック材料を含む光学フィルムが提案され、この光学フィルムは、太陽光のような紫外線を含む光が照射される屋外では発色し、これに対して、紫外線を含む光が照射されない屋内においては退色して透明性を発揮するものであり（例えば、特許文献１参照）、サングラスとメガネとの双方の用途に用い得ることから、着目がなされている。
【０００５】
光学フィルムを、このようなフォトクロミック材料を含有して、紫外線を含む光の照射の有無により発色または退色するものに適用した場合、光学フィルムは、その要求特性として、発色・退色の応答性に優れることが必要とされる。そのため、かかる特性を発揮する光学フィルムを形成することができる光学フィルム形成用液組成物の開発が求められている。
【先行技術文献】
【特許文献】
【０００６】
【特許文献１】特開平１１−１１６５６５号公報
【発明の概要】
【発明が解決しようとする課題】
【０００７】
本発明の目的は、より均一に色材を分散させた状態で光学フィルムを形成することができる光学フィルム形成用液組成物、特に、色材として発色材の１種であるフォトクロミック材料を含む光学フィルムの形成に適用した場合には、発色・退色の応答性に優れた光学フィルムを形成することができる光学フィルム形成用液組成物を提供することにある。
【課題を解決するための手段】
【０００８】
このような目的は、下記（１）〜（１０）に記載の本発明により達成される。
（１）  色材を含有する光学フィルムの形成に用いられる光学フィルム形成用液組成物であって、
水と、水溶性樹脂と、界面活性剤と、前記色材と、グリコール類とを含有することを特徴とする光学フィルム形成用液組成物。
【０００９】
（２）  前記水と、前記界面活性剤と、前記色材とを含むミセルを有するエマルジョンである上記（１）に記載の光学フィルム形成用液組成物。
【００１０】
（３）  前記ミセルは、そのサイズが３０ｎｍ以上３００μｍ以下である上記（２）に記載の光学フィルム形成用液組成物。
【００１１】
（４）  前記水は、その含有量が３５ｗｔ％以上８５ｗｔ％以下である上記（１）ないし（３）のいずれかに記載の光学フィルム形成用液組成物。
【００１２】
（５）  前記水溶性樹脂は、その含有量が５ｗｔ％以上５０ｗｔ％以下である上記（１）ないし（４）のいずれかに記載の光学フィルム形成用液組成物。
【００１３】
（６）  前記界面活性剤は、その含有量が２ｗｔ％以上２０ｗｔ％以下である上記（１）ないし（５）のいずれかに記載の光学フィルム形成用液組成物。
【００１４】
（７）  前記色材は、その含有量が０．０１ｗｔ％以上５ｗｔ％以下である上記（１）ないし（６）のいずれかに記載の光学フィルム形成用液組成物。
【００１５】
（８）  前記グリコール類は、その含有量が３ｗｔ％以上３０ｗｔ％以下である上記（１）ないし（７）のいずれかに記載の光学フィルム形成用液組成物。
【００１６】
（９）  前記水溶性樹脂は、ポリビニルアルコールである上記（１）ないし（８）のいずれかに記載の光学フィルム形成用液組成物。
【００１７】
（１０）  前記色材は、発色材として含まれるフォトクロミック材料である上記（１）ないし（９）のいずれかに記載の光学フィルム形成用液組成物。
【発明の効果】
【００１８】
本発明によれば、より均一に色材を分散させた状態で光学フィルムを形成することができる。そのため、形成された光学フィルムを、より均質な光学特性を発揮するものとし得る。
【００１９】
また、色材として発色材の１種であるフォトクロミック材料を含む光学フィルムの形成に適用した場合には、紫外線を含む光が照射された際の光学フィルムの発色と、かかる光が照射されない際の光学フィルムの退色との発色・退色応答性に優れた光学フィルムを形成することができる。
【図面の簡単な説明】
【００２０】
【図１】光学フィルム形成用液組成物を用いた光学レンズの製造方法を説明するための模式図である。
【図２】光学フィルム形成用液組成物を用いた光学レンズの製造方法を説明するための模式図である。
【図３】本発明の光学フィルム形成用液組成物を用いて形成された光学フィルムを備える積層体の実施形態を示す縦断面図である。
【発明を実施するための形態】
【００２１】
以下、本発明の光学フィルム形成用液組成物を添付図面に示す好適な実施形態に基づいて詳細に説明する。
【００２２】
本発明の光学フィルム形成用液組成物は、色材を含有する光学フィルムの形成に用いられるものであり、水と、水溶性樹脂と、界面活性剤と、色材と、グリコール類とを含有することを特徴とする。
【００２３】
光学フィルムの形成に用いられる光学フィルム形成用液組成物を、かかる構成のものとすることで、より均一に色材を分散させた状態で光学フィルムを形成することができる。そのため、形成された光学フィルムを、特に、その面方向において、より均質な光学特性を発揮するものとし得る。
【００２４】
また、色材として発色材の１種であるフォトクロミック材料を含む光学フィルムの形成に適用した場合には、紫外線を含む光が照射された際の光学フィルムの発色と、かかる光が照射されない際の光学フィルムの退色との発色・退色応答性に優れた光学フィルムを形成することができる。
【００２５】
以下、本発明の光学フィルム形成用液組成物を説明するのに先立って、まず、光学フィルム形成用液組成物を用いた光学レンズ（サングラス用レンズ）の製造方法について説明する。
【００２６】
＜光学レンズの製造方法＞
図１、図２は、光学フィルム形成用液組成物を用いた光学レンズの製造方法を説明するための模式図である。なお、以下では、説明の都合上、図１、図２の上側を「上」、下側を「下」と言う。
【００２７】
以下、光学レンズの製造方法の各工程を説明する。
［１］まず、平板状をなす基板２４を用意し（図１（ａ）参照）、この基板２４上に、色材を含む光学フィルム形成用液組成物を供給し、その後、例えば、光学フィルム形成用液組成物を乾燥させることで基板２４上に光学層２３（光学フィルム）を形成する（図１（ｂ）参照）。
【００２８】
なお、膜厚の厚い光学層２３を形成する場合には、基板２４の外周部に、その厚さ方向に突出する壁部（バンク）を設け、基板２４と壁部とにより構成される凹部を形成し、この凹部内に光学フィルム形成用液組成物を供給した後に、光学フィルム形成用液組成物を乾燥させることで光学層２３を形成し、その後、壁部を取り除くことで、基板２４上に光学層２３を形成することができる。
【００２９】
また、光学層２３は、基板２４とは異なる基板上に、上記のようにして形成した後に、この基板から剥離し、その後、基板２４上に接合することで、基板２４上に形成することもできる。
【００３０】
なお、この場合、光学層２３と基板２４との接合は、これらの間に、接着剤を含む接着層を形成することにより行うことができる。また、接着剤としては、各種のものを用いることができ、例えば、ウレタン系接着剤、シリコン系接着剤およびエポキシ系接着剤等が挙げられ、中でも、ウレタン系接着剤が好ましく用いられる。
【００３１】
［２］次に、光学層２３上、すなわち光学層２３の基板２４とは反対側に、さらに、前記工程［１］で用意したのと同様の基板２４を接合することで、基板２４と、光学層２３と、基板２４とがこの順で積層された積層体２１、すなわち、光学層２３が２つの基板２４で挟持された構成をなす積層体２１を得る（図１（ｃ）参照）。
【００３２】
［３］次に、得られた積層体２１の両面に、保護フィルム１０（マスキングテープ）を貼付することで、積層体２１の両面に保護フィルム１０が貼付されたフィルム積層体１００を得る（図１（ｄ）参照）。
【００３３】
［４］次に、図２（ａ）に示すように、フィルム積層体１００を、すなわち、積層体２１の両面に保護フィルム１０を貼付した状態で積層体２１を、その厚さ方向に打ち抜くことで、フィルム積層体１００を平面視で円形状をなすものとする。
【００３４】
［５］次に、図２（ｂ）に示すように、円形状とされたフィルム積層体１００に対して、加熱下で熱曲げ加工を施す。
【００３５】
この熱曲げ加工は、通常、プレス成形または真空成形により実施される。
この際のフィルム積層体１００（積層体２１）の加熱温度（成形温度）は、通常、積層体２１が軟化または溶融状態となる温度に設定され、これにより、積層体２１を確実に熱曲げすることができる。
【００３６】
［６］次に、図２（ｃ）に示すように、熱曲げがなされた積層体２１すなわちフィルム積層体１００から、保護フィルム１０を剥離させた後、この積層体２１の凹面にポリカーボネート樹脂で構成されるポリカーボネート層３０を射出成形する。なお、積層体２１の凹面には、ポリカーボネート層３０に代えて、ポリアミド樹脂で構成されるポリアミド層を形成してもよい。
【００３７】
これにより、熱曲げがなされた積層体２１を備える光学レンズ２００（サングラス用レンズ）が製造される。
【００３８】
以上のような光学レンズの製造方法において、前記工程［１］における、光学層２３（光学フィルム）の形成に本発明の光学フィルム形成用液組成物を用いることで、より均一に色材を分散させた状態で光学フィルムを形成することができ、そのため、形成された光学層２３を、より均質な光学特性を発揮するものとし得るが、以下、水と、水溶性樹脂と、界面活性剤と、色材と、グリコール類とを含有する、本発明の光学フィルム形成用液組成物について詳述する。
【００３９】
＜光学フィルム形成用液組成物＞
＜＜水＞＞
水は、光学フィルム形成用液組成物に、界面活性剤と、色材とともに含まれること、すなわち、水と、水溶性樹脂と、界面活性剤と、色材とを光学フィルム形成用液組成物が含むことで、ミセルを形成し、光学フィルム形成用液組成を水中油型（Ｗ/Ｏ型）のエマルジョン（乳化物）として、色材を光学フィルム形成用液組成物中に均一に分散させるために含まれ、さらに、光学フィルム形成用液組成物中に、水溶性樹脂を均一に溶解させるために含まれる。
【００４０】
この水としては、例えば、蒸留水、イオン交換水、純水、ＲＯ水等が挙げられるが、この中でも、蒸留水またはイオン交換水が好適に使用される。
【００４１】
また、光学フィルム形成用液組成物における水の含有量は、特に限定されないが、例えば、３５ｗｔ％以上８５ｗｔ％以下であることが好ましく、６１ｗｔ％以上７５ｗｔ％以下であることがより好ましい。水の含有量が前記下限値以上であることにより、光学フィルム形成用液組成物において、より確実にミセルを形成して、光学フィルム形成用液組成を水中油型（Ｗ/Ｏ型）の安定的なエマルジョンとすることができるため、色材を光学フィルム形成用液組成物中により均一に分散させることができる。また、水溶性樹脂をより確実に溶解させることができるため、光学フィルム形成用液組成物中における水溶性樹脂の均一性をより向上させることができる。さらに、水の含有量が前記上限値以下であることにより、前記工程［１］における、光学層２３の形成の際に、光学フィルム形成用液組成物を比較的容易に乾燥させることができる。
【００４２】
＜＜界面活性剤＞＞
界面活性剤は、光学フィルム形成用液組成物に、水と、色材とともに含まれることで、ミセルを形成し、光学フィルム形成用液組成を水中油型のエマルジョンとすることで、色材を光学フィルム形成用液組成物中に均一に分散させるために含まれる。
【００４３】
この界面活性剤としては、特に限定されず、例えば、非イオン系（ノニオン系）界面活性剤、アニオン系界面活性剤、カチオン系界面活性剤、両性界面活性剤等が挙げられる。
【００４４】
非イオン系（ノニオン系）界面活性剤としては、例えば、エーテル系界面活性剤、エステル系界面活性剤、エーテルエステル系界面活性剤、含窒素系界面活性剤等が挙げられる。アニオン系界面活性剤としては、例えば、各種ロジン、各種カルボン酸塩、各種硫酸エステル塩、各種スルホン酸塩、各種リン酸エステル塩等が挙げられる。さらに、カチオン系界面活性剤としては、例えば、１級アンモニウム塩、２級アンモニウム塩、３級アンモニウム塩、４級アンモニウム塩等の各種アンモニウム塩等が挙げられる。また、両性界面活性剤としては、例えば、カルボキシベタイン、スルホベタイン等の各種ベタイン、各種アミノカルボン酸、各種リン酸エステル塩等が挙げられる。
【００４５】
また、光学フィルム形成用液組成物における界面活性剤の含有量は、特に限定されないが、例えば、２ｗｔ％以上２０ｗｔ％以下であることが好ましく、７ｗｔ％以上１２ｗｔ％以下であることがより好ましい。界面活性剤の含有量がかかる範囲内であることにより、光学フィルム形成用液組成物において、より確実にミセルを形成して、光学フィルム形成用液組成を水中油型の安定的なエマルジョンとすることができるため、色材を光学フィルム形成用液組成物中により均一に分散させることができる。
【００４６】
＜＜色材＞＞
色材は、紫外線遮蔽性、可視光透過性等の光学特性を、光学フィルム形成用液組成物を用いて形成される光学層２３、ひいては、この光学層２３を備える光学レンズ２００に付与するために含まれ、光学フィルム形成用液組成物において、水と、界面活性剤とともに含まれることで、ミセルを形成し、光学フィルム形成用液組成を水中油型のエマルジョンとした状態で、光学フィルム形成用液組成物中に均一に分散されるものである。
【００４７】
この色材（着色剤）としては、例えば、顔料および染料の他、発色材が挙げられる。
色材として含まれる顔料および染料の種類を適宜選択することにより、光学層２３に所望の色を着色することができ、かつ、所望の紫外線遮蔽性、可視光透過性等の光学特性を発揮させることができる。
【００４８】
また、色材を、発色材としてフォトクロミック材料を含むものとすることで、光学層２３（光学フィルム）を、太陽光のような紫外線を含む光が照射される屋外では発色し、これに対して、紫外線を含む光が照射されない屋内においては退色して透明性を発揮するものとすることができ、この光学層２３を備える光学レンズ２００を、サングラス用レンズのみならず、メガネ用レンズとしての機能をも有するものとし得る。
【００４９】
この場合、フォトクロミック材料が、前記工程［１］において形成される光学層２３中にミセルを形成した状態で含まれることとなり、これに起因して、光学層２３が発色・退色応答性に優れたものとなる。
【００５０】
顔料としては、無機顔料および有機顔料のいずれも使用することができ、無機顔料としては、例えば、ファーネスブラック、ランプブラック、アセチレンブラック、チャネルブラックのようなカーボンブラック類、酸化鉄、酸化チタン等が挙げられ、これらのうちの１種または２種以上を組み合わせて用いることができる。また、有機顔料としては、例えば、不溶性アゾ顔料、縮合アゾ顔料、アゾレーキのようなアゾ顔料、フタロシアニン顔料、ペリレン顔料、ペリノン顔料、アントラキノン顔料、キナクリドン顔料、ジオキサン顔料、チオインジゴ顔料のような多環式顔料、ニトロ顔料、ニトロソ顔料、アニリンブラック、昼光蛍光顔料等が挙げられ、これらのうちの１種または２種以上を組み合わせて用いることができる。
【００５１】
なお、顔料の平均粒径は、５０ｎｍ以上３０００ｎｍ以下であるのが好ましく、１００ｎｍ以上２００ｎｍ以下であるのがより好ましい。これにより、水と、界面活性剤とともにより確実にミセルを形成することができる。
【００５２】
また、染料としては、例えば、酸性染料、直接染料、反応性染料、および塩基性染料等が挙げられ、より具体的には、例えば、Ｃ．Ｉ．アシッドイエロー１７，２３，４２，４４，７９，１４２、Ｃ．Ｉ．アシッドレッド５２，８０，８２，２４９，２５４，２８９、Ｃ．Ｉ．アシッドブルー９，４５，２４９、Ｃ．Ｉ．アシッドブラック１，２，２４，９４、Ｃ．Ｉ．フードブラック１，２、Ｃ．Ｉ．ダイレクトイエロー１，１２，２４，３３，５０，５５，５８，８６，１３２，１４２，１４４，１７３、Ｃ．Ｉ．ダイレクトレッド１，４，９，８０，８１，２２５，２２７、Ｃ．Ｉ．ダイレクトブルー１，２，１５，７１，８６，８７，９８，１６５，１９９，２０２、Ｃ．Ｉ．ダイレクドブラック１９，３８，５１，７１，１５４，１６８，１７１，１９５、Ｃ．Ｉ．リアクティブレッド１４，３２，５５，７９，２４９、Ｃ．Ｉ．リアクティブブラック３，４，３５等が挙げられ、これらのうちの１種または２種以上を組み合わせて用いることができる。
【００５３】
発色材としては、紫外線を含む光の照射によって、Ｃ（シアン）、Ｍ（マゼンタ）またはＹ（イエロー）を発色し、紫外線を含む光が照射されない条件においては退色するフォトクロミック材料が挙げられ、このようなフォトクロミック材料を複数種混合することにより所望の色を発色するものに調製することができる。
【００５４】
このフォトクロミック材料としては、酸化タングステン（ＷＯ３）、ハロゲン化銀（例えばＡｇＢｒ）等の無機化合物、スピロオキサジン、スピロピラン、アゾベンゼン、フルギド、クロメン、ジアリールエテン化合物等の有機化合物等が挙げられ、これらのうちの１種または２種以上を組み合わせて用いることができ、より具体的には、例えば、特開平２−２８１５４号公報、特開昭６２−２８８８３０号公報、ＷＯ９４／２２８５０号パンフレット、ＷＯ９６／１４５９６号パンフレット等に開示されているものが挙げられる。
【００５５】
また、光学フィルム形成用液組成物における色材の含有量は、例えば、０．０１ｗｔ％以上５ｗｔ％以下であることが好ましく、０．２ｗｔ％以上０．６ｗｔ％以下であることがより好ましい。色材の含有量が前記下限値以上であることにより、前記工程［１］において形成される光学層２３に、優れた、紫外線遮蔽性、可視光透過性等の光学特性を確実に発揮させることができる。さらに、色材の含有量が前記上限値以下であることにより、光学フィルム形成用液組成物において、より確実にミセルを形成して、光学フィルム形成用液組成を水中油型の安定的なエマルジョンとすることができるため、色材を光学フィルム形成用液組成物中により均一に分散させることができる。
【００５６】
以上のように、水と界面活性剤と色材とが光学フィルム形成用液組成物に含まれることにより、光学フィルム形成用液組成物において、これらを含むミセルを形成して、光学フィルム形成用液組成を水中油型のエマルジョンとし得ることから、このミセルを光学フィルム形成用液組成物中に均一に分散させることができる。その結果として、ミセルに含まれる色材が光学フィルム形成用液組成物中により均一に分散されることとなる。
【００５７】
また、光学フィルム形成用液組成物におけるミセルのサイズは、例えば、３０ｎｍ以上３００μｍ以下であることが好ましく、３０ｎｍ以上３００ｎｍ以下であることがより好ましい。ミセルのサイズが前記下限値以上であることにより、前記工程［１］において形成される光学層２３に、優れた、紫外線遮蔽性、可視光透過性等の光学特性を確実に発揮させることができる。さらに、ミセルのサイズが前記上限値以下であることにより、光学フィルム形成用液組成物中において、ミセルをより均一に分散させることができる。
【００５８】
なお、ミセルのサイズ（大きさ）は、光学フィルム形成用液組成物において、色材と界面活性剤とにより形成される粒状体の直径を言うこととする。
【００５９】
＜＜グリコール類＞＞
グリコール類は、光学フィルム形成用液組成物を乾燥させることにより形成される光学層２３において、光学フィルム形成用液組成物に含まれる水（水分）を保持するための保水剤として機能するためのものである。
【００６０】
このような保水剤として機能するグリコール類が、光学フィルム形成用液組成物から得られる光学層２３に含まれることにより、光学層２３においても、水（水分）が保持されるため、水と界面活性剤と色材とを含むミセルを確実に形成することができる。そのため、光学層２３中に含まれる色材を、光学層２３中により均一に分散させることができる。
【００６１】
さらに、色材としてフォトクロミック材料を含む場合には、光学層２３において、ミセルを形成した状態で、色材（フォトクロミック材料）が含まれることにより、紫外線を含む光が照射された際の光学層２３の発色と、かかる光が照射されない際の光学層２３の退色との発色・退色応答性に、光学層２３を優れたものとすることができる。
【００６２】
このグリコール類としては、例えば、脂肪族グリコール類および芳香族グリコール類が挙げられる。脂肪族グリコール類としては、例えば、エチレングリコール、１，３−プロピレングリコール、１，４−ブテングリコール、１，６−ヘキセングリコール、１，１２−ドデカメチレングリコールのような（直鎖）アルキレングリコールが挙げられる。また、芳香族グリコール類としては、例えばｐ−キシリレングリコール等が挙げられる。さらに、このグリコール類は、モノマー、オリゴマーおよびポリマーのいずれであってもよい。
【００６３】
また、光学フィルム形成用液組成物におけるグリコール類の含有量は、例えば、３ｗｔ％以上３０ｗｔ％以下であることが好ましく、１０ｗｔ％以上２０ｗｔ％以下であることがより好ましい。グリコール類の含有量が前記範囲内であることにより、光学フィルム形成用液組成物から得られる光学層２３におけるグリコール類の含有量が適切な範囲内に設定され、光学層２３において、水（水分）をより確実に保持することができる。そのため、光学層２３においても、水と界面活性剤と色材とを含むミセルをより確実に形成することができることから、光学層２３中に含まれる色材を、光学層２３中により均一に分散させることができる。
【００６４】
＜＜水溶性樹脂＞＞
水溶性樹脂は、光学フィルム形成用液組成物を乾燥させることにより形成される光学層２３における、ベース樹脂として含まれ、光学層２３の形状を維持するとともに、水溶性樹脂中に、ミセルを形成した状態で、色材を均一に分散させるためのものである。
【００６５】
この水溶性樹脂としては、例えば、ポリビニルアルコール（ＰＶＡ）、ポリビニルピロリドン（ＰＶＰ）、ポリカプロラクトンジオール、ポリアクリル酸ナトリウム、ポリアクリル酸アンモニウム、ポリアクリルアミド、変性ポリアミド、ポリエチレンイミン、ポリエチレンオキサイド等が挙げられ、これらのうちの１種または２種以上を組み合わせて用いることができる。
【００６６】
また、水溶性樹脂は、これらの中でも、ポリビニルアルコールであることが好ましい。これにより、光学フィルム形成用液組成物により形成される光学層２３を、特に優れた機械的強度を有するものとすることができる。また、ミセルに対して、優れた親和性を発揮するため、光学層２３に含まれる水溶性樹脂中において、ミセルひいては色材をより均一に分散させることができる。
【００６７】
さらに、水溶性樹脂がポリビニルアルコールを含む場合、このポリビニルアルコールのケン化度は、７５以上１００以下であるのが好ましく、８５以上１００以下であるのがより好ましい。また、この場合、ポリビニルアルコールは、重合度が３００以上２４００以下であることが好ましく、１０００以上２４００以下であることがより好ましい。これにより、光学フィルム形成用液組成物において、水に対して優れた溶解度でポリビニルアルコールを溶解させることができる。
【００６８】
また、光学フィルム形成用液組成物における水溶性樹脂の含有量は、例えば、５ｗｔ％以上５０ｗｔ％以下であることが好ましく、１０ｗｔ％以上２５ｗｔ％以下であることがより好ましい。水溶性樹脂の含有量が前記範囲内であることにより、光学フィルム形成用液組成物を乾燥させることにより形成される光学層２３において、光学層２３の形状をより確実に維持させることができるとともに、水溶性樹脂中に、ミセルを形成した状態で、色材をより均一に分散させることができる。
【００６９】
また、光学フィルム形成用液組成物には、上述した、水と、水溶性樹脂と、界面活性剤と、色材と、グリコール類との他、その他の成分として、例えば、分散剤、溶媒、浸透促進剤、防腐剤、酸化防止剤、紫外線吸収剤、キレート剤、ｐＨ調整剤、増粘剤、フィラー、凝集防止剤、消泡剤等が含まれていてもよい。
【００７０】
なお、溶媒としては、極性溶媒または非極性溶媒が挙げられ、極性溶媒としては、上述した水以外のものとして、例えば、γ−ブチロラクトン、アセトン、アセトニトリル、Ｎ，Ｎ−ジメチルホルムアミド（ＤＭＦ）、ジメチルスルホキシド（ＤＭＳＯ）、１，３−ジメチル−２−イミダゾリジノン（ＤＭＩ）のような非プロトン性極性溶媒、酢酸、メタノール、エタノール、１−プロパノール、２−プロパノール、ブタノール、エチレンジアミン等のプロトン性極性溶媒等が挙げられる。このような極性溶媒が含まれる構成とすることにより、光学フィルム形成用液組成物の粘度の調整を容易に図ることができる。また、非極性溶媒としては、例えば、ヘキサン、ベンゼン、トルエン、ジエチルエーテル、クロロホルム、酢酸エチル、テトラヒドロフラン等が挙げられる。このような非極性溶媒が含まれる構成とすることにより、光学フィルム形成用液組成物において、非極性溶媒中に、色材を溶解または分散させた状態で、界面活性剤および水によりミセルを形成して、光学フィルム形成用液組成を水中油型のエマルジョンすることができる。
【００７１】
以上のような本発明の光学フィルム形成用液組成物を用いて、上述した光学レンズの製造方法の前記工程［１］において、光学層２３（光学フィルム）を形成することにより、形成された光学層２３において、色材をより均一に分散させることができる。そのため、形成された光学層２３を、より均質な光学特性を発揮するものとし得るが、以下、この光学層２３の説明を、前記工程［２］において得られる、光学層２３が２つの基板２４で挟持された構成をなす積層体２１を説明することで行うこととする。
【００７２】
＜積層体２１＞
図３は、本発明の光学フィルム形成用液組成物を用いて形成された光学フィルムを備える積層体の実施形態を示す縦断面図である。なお、以下では、説明の都合上、図３の上側を「上」、下側を「下」と言う。
【００７３】
以下、光学層２３（光学フィルム）は、本発明の光学フィルム形成用液組成物を用いて形成されることから、光学層２３について、本発明の光学フィルム形成用液組成物との相違点を中心に説明し、同様の事項については、その説明を省略することもある。
【００７４】
積層体２１は、前記工程［２］において得られ、光学レンズ２００のベース基材となるものであり、基板２４と、光学層２３と、基板２４とがこの順で積層されたもの、すなわち、光学層２３が２つの基板２４で挟持された構成をなすものである（図３参照）。
【００７５】
＜基板２４＞
基板２４は、光学層２３の上面および下面を、それぞれ、覆うように形成され、光学層２３を保護する保護層として機能する。
【００７６】
この基板２４としては、優れた透明性を有するものであれば、特に限定されず、例えば、ポリカーボネート樹脂層、ポリアミド樹脂層、セルロース樹脂層のような樹脂層、および、石英ガラス層、ソーダ石灰ガラス層、ハードレックス（強化無機ガラス）層のようなガラス層のうちの少なくとも１層を有する単層体または積層体が挙げられる。
【００７７】
＜光学層２３＞
光学層２３は、前記工程［１］において、本発明の光学フィルム形成用液組成物を乾燥させることにより形成された光学フィルムからなり、構成材料として、水と、水溶性樹脂と、界面活性剤と、色材と、グリコール類とを含有するものである。
以下、これらの構成材料について説明する。
【００７８】
＜＜水＞＞
水は、光学層２３に、保持される（残存する）ことで、光学層２３中においても界面活性剤と、色材とともにミセルを形成することで、色材を光学層２３中に均一に分散させるために含まれる。
【００７９】
この光学層２３における水の含有量は、特に限定されないが、例えば、３ｗｔ％以上２０ｗｔ％以下であることが好ましく、９ｗｔ％以上１３ｗｔ％以下であることがより好ましい。水の含有量が前記範囲内であることにより、光学層２３において、より確実にミセルを形成できるため、光学層２３中に色材がより均一に分散された状態で光学層２３が形成される。
【００８０】
＜＜界面活性剤＞＞
界面活性剤は、光学層２３に、水と、色材とともに含まれることで、ミセルを形成することで、色材を光学層２３中に均一に分散させるために含まれる。
【００８１】
また、光学層２３における界面活性剤の含有量は、特に限定されないが、例えば、４ｗｔ％以上４０ｗｔ％以下であることが好ましく、２０ｗｔ％以上３０ｗｔ％以下であることがより好ましい。界面活性剤の含有量がかかる範囲内であることにより、光学層２３において、より確実にミセルを形成することができるため、光学層２３中に色材がより均一に分散された状態で光学層２３が形成される。
【００８２】
＜＜色材＞＞
色材は、紫外線遮蔽性、可視光透過性等の光学特性を、光学層２３、ひいては、この光学層２３を備える積層体２１（光学レンズ２００）に付与するために含まれ、光学層２３において、水と、界面活性剤とともに含まれることで、ミセルを形成した状態で、光学層２３中に均一に分散されるものである。
【００８３】
この色材（着色剤）としては、例えば、顔料および染料の他、発色材が挙げられる。
色材として含まれる顔料および染料の種類を適宜選択することにより、光学層２３に所望の色を着色することができ、かつ、所望の紫外線遮蔽性、可視光透過性等の光学特性を発揮させることができる。
【００８４】
この際、色材が、ミセルを形成した状態で、光学層２３中に均一に分散されているため、光学層２３（光学フィルム）を、特に、その面方向において、より均質な、紫外線遮蔽性、可視光透過性等の光学特性を発揮するものとできる。
【００８５】
また、色材を、発色材としてフォトクロミック材料を含むものとすることで、光学層２３（光学フィルム）を、太陽光のような紫外線を含む光が照射される屋外では発色し、これに対して、紫外線を含む光が照射されない屋内においては退色して透明性を発揮するものとすることができ、この光学層２３を備える光学レンズ２００を、サングラス用レンズのみならず、メガネ用レンズとしての機能をも有するものとし得る。
【００８６】
この際、フォトクロミック材料が、ミセルを形成した状態で、光学層２３中に含まれていることに起因して、光学層２３を発色・退色応答性に優れたものとすることができる。
【００８７】
また、光学層２３における色材の含有量は、例えば、０．０２ｗｔ％以上１３ｗｔ％以下であることが好ましく、０．７ｗｔ％以上１ｗｔ％以下であることがより好ましい。色材の含有量が前記下限値以上であることにより、光学層２３に、紫外線遮蔽性、可視光透過性等の光学特性を確実に発揮させることができる。さらに、色材の含有量が前記上限値以下であることにより、光学層２３において、より確実にミセルを形成できるため、色材がより均一に分散された光学層２３とし得る。
【００８８】
以上のように、水と界面活性剤と色材とが光学層２３に含まれることにより、光学層２３において、これらを含むミセルが形成されるため、このミセルが均一に分散された状態で光学層２３が形成される。その結果として、ミセルに含まれる色材が均一に分散された状態で光学層２３が形成されることとなる。
【００８９】
＜＜グリコール類＞＞
グリコール類は、光学層２３において、光学層２３に含まれる水（水分）を保持するための保水剤として機能するためのものである。
【００９０】
このような保水剤として機能するグリコール類が、光学層２３に含まれることにより、光学層２３において、水（水分）が保持されるため、水と界面活性剤と色材とを含むミセルを確実に形成できるため、光学層２３中に含まれる色材を、光学層２３中により均一に分散させることができる。
【００９１】
さらに、色材としてフォトクロミック材料を含む場合には、光学層２３において、ミセルを形成した状態で、色材（フォトクロミック材料）が含まれることにより、光学層２３を発色・退色応答性に優れたものとし得る。
【００９２】
また、光学層２３におけるグリコール類の含有量は、例えば、５ｗｔ％以上５０ｗｔ％以下であることが好ましく、２５ｗｔ％以上４０ｗｔ％以下であることがより好ましい。グリコール類の含有量が前記範囲内であることにより、光学層２３におけるグリコール類の含有量が適切な範囲内に設定され、光学層２３において、水（水分）をより確実に保持することができる。そのため、光学層２３において、水と界面活性剤と色材とを含むミセルをより確実に形成できることから、光学層２３中に含まれる色材を、光学層２３中により均一に分散させることができる。
【００９３】
＜＜水溶性樹脂＞＞
水溶性樹脂は、光学層２３における、ベース樹脂として含まれ、光学層２３の形状を維持するとともに、水溶性樹脂中に、ミセルを形成した状態で、色材を均一に分散させるためのものである。
【００９４】
また、光学層２３における水溶性樹脂の含有量は、例えば、１０ｗｔ％以上７０ｗｔ％以下であることが好ましく、２５ｗｔ％以上５０ｗｔ％以下であることがより好ましい。水溶性樹脂の含有量が前記範囲内であることにより、光学層２３において、光学層２３の形状をより確実に維持させることができるとともに、水溶性樹脂中に、ミセルを形成した状態で、色材をより均一に分散させることができる。
【００９５】
以上、本発明の光学フィルム形成用液組成物について説明したが、本発明は、これに限定されるものではなく、光学フィルム形成用液組成物には、同様の機能を発揮し得る任意の構成材料を添加することができる。
【実施例】
【００９６】
以下、実施例に基づいて本発明をより具体的に説明する。なお、本発明はこれらの実施例によって何ら限定されるものではない。
【００９７】
１．原材料の準備
まず、実施例および比較例の光学フィルムの作製に使用した光学フィルム形成用液組成物を調製する際に用いた原料は以下の通りである。
【００９８】
＜フォトクロミック材料（色材）＞
下記式（１）で表されるジアリールエテン化合物
【００９９】
【化１】
2019003103.tif 000003
【０１００】
＜界面活性剤＞
エステル系界面活性剤(グリセリン脂肪酸エステル、三菱ケミカルフーズ社製、「S-24D」）
【０１０１】
＜グリコール類＞
ポリエチレングリコール（和光純薬社製、「075-00616」）
【０１０２】
＜水溶性樹脂＞
ポリビニルアルコール（ＰＶＡ）（クラレ社製、「PVA117」）
ポリビニルピロリドン（ＰＶＰ）（第一工業製薬社製、「ビッツコール  K-30」）
【０１０３】
＜溶媒＞
イソブタノール（三協化学社製、「イソブタノール」）
【０１０４】
２．光学フィルムの製造
（実施例１Ａ）
［１Ａ］まず、光学フィルムを形成するにあたり、水、上記式（１）で表されるジアリールエテン化合物、エステル系界面活性剤、ポリエチレングリコール、ＰＶＡおよびイソブタノールを、それぞれの含有量が、53.7ｗｔ％、0.2ｗｔ％、7.7ｗｔ％、11.5ｗｔ％、15.4ｗｔ％および11.5ｗｔ％となるように攪拌することで光学フィルム形成用液組成物（樹脂組成物）を調製した。なお、顕微鏡を用いて光学フィルム形成用液組成物の状態を確認したところ、光学フィルム形成用液組成物中にミセルが認められ、光学フィルム形成用液組成物が水中油型（Ｗ/Ｏ型）のエマルジョンを形成していることが判った。
【０１０５】
［２Ａ］次に、調製した光学フィルム形成用液組成物を、ポリカーボネート基板（住友ベークライト社製、「EC105」）上に供給した後、80℃、14時間の条件で乾燥させることで、ポリカーボネート基板上に光学フィルムを形成し、その後、この光学フィルムを、ポリカーボネート基板から剥離することで、実施例１Ａの光学フィルムを得た。
【０１０６】
なお、得られた実施例１Ａの光学フィルムにおける水、上記式（１）で表されるジアリールエテン化合物、エステル系界面活性剤、ポリエチレングリコール、ＰＶＡおよびイソブタノールの含有量を、水分量測定装置（アイティーエスジャパン社製、「Aquatrack-3E」）を用いて測定したところ、それぞれ、8.0ｗｔ％、0.5ｗｔ％、20.4ｗｔ％、30.4ｗｔ％、40.7ｗｔ％および0ｗｔ％であった。
【０１０７】
また、顕微鏡を用いて光学フィルムの状態を確認したところ、光学フィルム中においてもミセルが形成されていることが認められた。
【０１０８】
（実施例２Ａ〜実施例８Ａ、比較例１Ａ〜比較例２Ａ）
前記工程［１Ａ］において調製する光学フィルム形成用液組成物に含まれる水、上記式（１）で表されるジアリールエテン化合物、エステル系界面活性剤、ポリエチレングリコール、および、ＰＶＡの含有量、さらには、ＰＶＡに代えて用いたＰＶＰの含有量を、それぞれ、表１に示すように変更したこと以外は、前記実施例１Ａと同様にして、実施例２Ａ〜実施例８Ａ、比較例１Ａ〜比較例２Ａの光学フィルムを得た。
【０１０９】
３．評価
各実施例および各比較例の光学フィルムを、以下の方法で評価した。
【０１１０】
＜１＞発色時の吸光度測定
各実施例および各比較例の光学フィルムについて、それぞれ、紫外線照射直後のフィルムの色調を測定することにより、光学フィルムに対して紫外線を照射しているときの発色時の吸光度を測定した。
【０１１１】
＜２＞退色時の吸光度測定
各実施例および各比較例の光学フィルムについて、それぞれ、紫外線照射前フィルムの色調を測定することにより、光学フィルムに対して紫外線を照射していないときの退色時の吸光度１を測定した。さらに、前記＜１＞で紫外線を照射した後、２３℃で１分間静置した後のフィルムの色調を測定することにより、光学フィルムに対して紫外線を照射した後に一定期間静置したときの退色時の吸光度２を測定した。
【０１１２】
そして、前記＜１＞で測定された発色時の吸光度と、退色時の吸光度１との商（発色時の吸光度／退色時の吸光度１）を取ることで、発色比（−）（紫外線照射前後での吸光度比）を得るとともに、前記＜１＞で測定された発色時の吸光度と、退色時の吸光度２との商（発色時の吸光度／退色時の吸光度２）を取ることで、退色比（−）（紫外線照射直後と２３℃１分静置後の吸光度比）を得た。
【０１１３】
＜３＞発色時の吸光度の均一性
各実施例および各比較例の光学フィルムについて、それぞれ、紫外線照射直後のフィルムの色調を測定することにより、光学フィルムに対して紫外線を照射しているときの発色時の吸光度を測定した。そして、この発色時の吸光度の測定を、各実施例および各比較例の光学フィルムについて、それぞれ、１０ポイントにおいて実施し、測定された発色時の吸光度の最大値と最小値との差をズレ量として求め、得られたズレ量を、以下に示す評価基準に従って評価した。
【０１１４】
・評価基準
◎    ：    ０．０５未満
○    ：    ０．０５以上０．１５以下
×    ：    ０．１５超
【０１１５】
以上のようにして得られた各実施例および各比較例の光学フィルムにおける評価結果を、それぞれ、下記の表１に示す。
【０１１６】
【表１】
2019003103.tif 000004
【０１１７】
表１に示したように、各実施例では、光学フィルム形成用液組成物が、水と、水溶性樹脂と、界面活性剤と、フォトクロミック材料（色材）と、グリコール類とを含有することにより、光学フィルム形成用液組成物から得られる光学フィルムにおいて、ミセルが形成され、そのため、この光学フィルムが、発色・退色応答性に優れ、かつ、より均質な光学特性を有するものとなる結果を示した。
【０１１８】
これに対して、各比較例では、光学フィルム形成用液組成物が、界面活性剤とグリコール類とのうち何れか一方を含んでおらず、これに起因して、光学フィルム形成用液組成物から得られる光学フィルムにおいて、ミセルが形成されず、そのため、光学フィルムが、発色・退色応答性に劣り、さらに、より均質な光学特性を発揮しているとは言えない結果を示した。
【符号の説明】
【０１１９】
１０        保護フィルム
２１        積層体
２３        光学層
２４        基板
３０        ポリカーボネート層
１００      フィルム積層体
２００      光学レンズ
【図１】
2019003103.tif 000005
【図２】
2019003103.tif 000006
【図３】
2019003103.tif 000007